(57)【特許請求の範囲】
【請求項１】
管材の内面に挿入する引抜加工用プラグであって、プラグの先端から順にストレート部、第１テ-パ部および第２テ-パ部で連続的に形成された外面を有し、
前記ストレート部の外面は円柱面状であり、前記第１テ-パ部にはその径がストレート部から第２テ-パ部に向かって大きくなるようにテ-パ角θ１が付与され、前記第２テ-パ部にはその径が前記第２テ-パ部から後端に向かって大きくなるようにテ-パ角θ２が形成され、
テーパ角θ１とθ２が下記（１）式の関係を満足することを特徴とする管材の引抜加工用プラグ。
θ１＞θ２＞０（ゼロ）        ・・・      （１）
【請求項２】
前記第１テーパ部のテーパ角θ１が１０〜１８ｄｅｇであり、第１テーパ部の軸方向長さＬ１および第２テーパ部の軸方向長さＬ２とした場合に、それぞれの関係が下記（２）式および（３）式を満足することを特徴とする請求項１に記載の管材の引抜加工用プラグ。
Ｌ１≧５ｍｍ                ・・・        （２）
Ｌ１＋Ｌ２≦２０ｍｍ        ・・・        （３）
【請求項３】
前記管材の引抜加工前の外径Ｄに対する肉厚Ｔの比（Ｔ／Ｄ）が２０％以上であることを特徴とする請求項１または２に記載の管材の引抜加工用プラグ。
【請求項４】
所定のベアリング部内径を有するダイスと、請求項１〜３のいずれかに記載の引抜加工用プラグとを用いて、管材を縮径および減肉加工することを特徴とする管材の引抜加工方法。
【発明の詳細な説明】
【技術分野】
【０００１】
本発明は、冷間加工による管材の引抜加工用プラグおよびそれを用いた引抜加工方法に関し、さらに詳しくは、厚肉の素管を冷間引抜加工する場合であっても、プラグ破損やビビリ欠陥を発生することがない引抜性能に優れる引抜加工用プラグおよびそれを用いた管材の引抜加工方法に関するものである。
【背景技術】
【０００２】
管材の引抜加工は、潤滑処理が行われた素管を治具（プラグおよびダイス）を介して引抜くことにより縮径および減肉加工し、寸法精度や表面平滑に優れる管材を得る加工方法である。加工された管材は表面精度が高いことから、主に自動車用の管部品として多用されており、最近における自動車用部品に対する更なる高品質、高精度の要求の高まりとともに、一層の需要が予測されている。
【０００３】
図１は、使用するプラグが異なる２種類の引抜加工を説明する図である。図１（ａ）は外径が一定の円柱面状の円筒プラグ１を用いる引抜加工であり、円筒プラグ１の後端は支持マンドレル５に連結され、ダイス４に対して同心状となるように素管６の内面に挿入される。円筒プラグ１を用いる引抜加工は、比較的大径の管材を製造する場合に用いられる。図中の白抜き矢印は引抜方向を示している。
【０００４】
図１（ｂ）はテーパプラグ２を用いる引抜加工であり、同様に、テーパプラグ２の後端は支持マンドレル５に連結され、ダイス４に対して同心状となるように素管６の内面に挿入される。素管６は、ダイス４の円錐面状のテーパ部とプラグ２の円錐面状のテーパ部とに沿って変形しつつ、ダイス４のベアリング部とプラグ２の円柱面状のストレート部との間に導かれダイス４のベアリング部内径を外径とし、プラグ２のストレート部外径を内径とする加工管７に加工される。同様に、図中の白抜き矢印は引抜方向を示している。
【０００５】
テーパプラグ２のテーパ部にはテーパ角θが形成される。このため、テーパプラグ２に作用する力として、引抜方向への摩擦力の他に、プラグ２のテーパ部に引抜方向と逆方向に押戻し力が付加され、摩擦力と押戻し力が相殺される。このため、テーパプラグ２を用いる引抜加工では、引抜過程でテーパプラグ２がフローティング状態となり、支持マンドレル５が不要になることもある。また、支持マンドレル５を連結したとしても、支持マンドレル５に作用する力は低減される。
【０００６】
このようなことから、図１（ｂ）に示すテーパプラグ２は、セミ・フローティングプラグ（ＳＦプラグ）と呼ばれ、上述した引抜特性を有していることから、比較的小径の管材の引抜加工に用いられている。以下、必要に応じ、図１（ｂ）に示すテーパプラグ２を「ＳＦプラグ」という。
【０００７】
図２は、管材の引抜加工に用いられるダイス形状を説明する図である。引抜加工用のダイス４は、素管の加工外径を決定する出口側のベアリング部４ｂと、素管をベアリング部４ｂに案内するための入口側に向かって内径が拡大するアプローチ部４ａとを有している。
【０００８】
図２に示すダイス形状では、アプローチ部４ａは直線で形成されており、所定のダイス面角αを有している。通常、ダイス面角αは、前記図１（ｂ）に示すテーパプラグのテーパ角θより大きく、２０〜２５ｄｅｇとされる。
【０００９】
ところで、自動車用の管部品に適用される機械構造用鋼管の最近の需要動向は、多種外径サイズの要望に加え厚肉サイズの需要が増加している。厚肉の素管を引抜加工する場合には、プラグ加工面と素管との接触面積が増加する。このため、円筒プラグを用いる引抜加工ではプラグが引抜方向に引き込まれ易くなり、ビビリ振動を起し、その振動に対応する痕跡であるビビリ欠陥を発生することがある。
【００１０】
一方、ＳＦプラグを用いる引抜加工では、プラグのストレート部およびテーパ部と素管との接触面積が増加するのにともない、プラグに作用する引抜方向または逆方向への押し戻し力が増加するため、プラグがフローティング状態から外れたり、適正位置からずれて引抜加工が行われることも予測される。このように適正位置からずれて引抜加工が行われると、加工管の寸法精度に影響を与えるだけでなく、プラグが破損するおそれがある。
【００１１】
このため、管材の引抜加工に際し、素管の肉厚サイズに拘わらず、加工管にビビリ欠陥や寸法精度を低下させることなく、同時にプラグを破損させない、引抜性能に優れる引抜加工用プラグの開発が要請されている。
【００１２】
従来から、引抜加工用プラグに関し、種々の提案がなされている。例えば、特許文献１では、テーパ部（特許文献１ではアプローチ部）とストレート部（特許文献１ではベアリング部）とがくびれ部（Ｖ字溝）を介して連設されているフローティングプラグを提案している。そして、特許文献１のプラグによれば、くびれ部により、引抜方向への付勢力が得られるため、素管の肉厚サイズに拘わらず、フローティングプラグが適正な位置でバランスを保つことができるとしている。
【００１３】
また、特許文献２では、テーパ部とストレート部（特許文献２では仕上げ部）とが凹部を介して連設されるフローティングプラグを提案し、ディーゼル機関の燃料噴射管等に用いられる厚肉細径管の引抜加工に好適であるとしている。
【００１４】
【特許文献１】特開平０９−２２５５２２号公報
【特許文献２】特開２００３−１１２２１８号公報
【発明の開示】
【発明が解決しようとする課題】
【００１５】
前述の通り、冷間加工による加工製品の歩留まりを向上させ、工具寿命の延長を図るために、種々の引抜加工用プラグが提案されているが、いずれも引抜加工用プラグの引抜性能を適切に改善するものではない。
【００１６】
特許文献１で提案のフローティングプラグは、プラグに作用する引抜方向への力と、引抜方向と逆方向に作用する力とのバランスを保つために、テーパ部とストレート部との間にくびれ部を設けているが、厚肉の素管を引抜加工する場合に発生し易いビビリ欠陥やプラグ破損の防止について検討されていない。
【００１７】
また、特許文献２に記載のフローティングプラグは、内削時に生じたバイト目等を除去し、引抜加工後の管の内周面を高平滑度にするため、テーパ部とストレート部との間に所定の位置関係で凹部を設けているが、厚肉の素管を引抜加工する場合に発生し易いビビリ欠陥やプラグ破損の防止について検討されていない。
【００１８】
本発明は、上述した引抜加工での問題点に鑑みてなされたものであり、厚肉の素管を冷間引抜加工する場合であっても、プラグ破損やビビリ欠陥の発生、さらに寸法精度の低下を有効に防止し、引抜性能に優れる管材の引抜加工用プラグおよびそれを用いた引抜加工方法を提供することを目的としている。
【課題を解決するための手段】
【００１９】
本発明者は、上記の課題を解決するため、種々の引抜加工用プラグを用いて、引抜加工における被加工管材の変形挙動を観察した。
【００２０】
図３は、厚肉の素管を円筒プラグを用いて引抜加工する場合の変形挙動を説明する図である。前述の通り、厚肉の素管６を引抜加工する場合には、円筒プラグ１と素管６内面との接触面積が増加するため、円筒プラグ１が引抜方向に引き込まれ易くなり、プラグ面での引き込まれと回復を繰り返す自励振動を誘引し、ビビリ欠陥を発生することになる。ビビリ欠陥が発生すると、加工管７の内面に微小な痕跡が軸長方向に発生する。
【００２１】
図４は、厚肉の素管をＳＦプラグを用いて引抜加工する場合の変形挙動の一例を説明する図である。ＳＦプラグ２は、そのストレート部２ｓがダイス４のベアリング部４ｂと同心状に位置するように、素管６の内面に挿入される。
【００２２】
引抜加工の進行にともない、素管６は、ダイス４のアプローチ部４ａとＳＦプラグ２のテーパ部２ｔの形状に沿って変形しつつ、ダイス４のベアリング部４ｂとＳＦプラグ２のストレート部４ｂとの間へ導かれ、縮径および減肉加工されて加工管７が得られる。
【００２３】
通常、引抜加工の変形挙動の初期において、素管６は、ダイス４のアプローチ部４ａに拘束され、そのテーパ形状に沿って縮径変形しつつ増肉変形をする。このとき、素管６が厚肉であると、素管の増肉変形が顕著になり、ダイス４のアプローチ部４ａとＳＦプラグ２のテーパ部２ｔとの間隔を超えて、素管６の内面がテーパ部２ｔの後端に当接するようになる。このような事態になると、引抜加工の進行にともなって、プラグが破損する。
【００２４】
また、厚肉の素管をＳＦプラグを用いて引抜加工する場合には、ＳＦプラグ２の加工面と素管６との接触面積が増加することから、ＳＦプラグ２に作用する力が増加し、ＳＦプラグ２が引抜方向と逆方向へ外れ、フローティングしなかったり、適正位置からずれる事態もある。このような事態を防止するには、ＳＦプラグ２のストレート部２ｓおよびテーパ部２ｔの軸方向長さを適切にする必要がある。
【００２５】
本発明は、上述した知見に基づいて完成されたものであり、下記（１）、（２）の引抜加工用プラグ、および（３）の引抜加工方法を要旨としている。
【００２６】
（１）プラグの先端から順にストレート部、第１テ-パ部および第２テ-パ部で連続的に形成された外面を有し、前記ストレート部の外面は円柱面状であり、前記第１テ-パ部にはその径がストレート部から第２テ-パ部に向かって大きくなるようにテ-パ角θ１が付与され、前記第２テ-パ部にはその径が前記第２テ-パ部から後端に向かって大きくなるようにテ-パ角θ２が形成され、テーパ角θ１とθ２が下記（１）式の関係を満足することを特徴とする管材の引抜加工用プラグである。
θ１＞θ２＞０（ゼロ）        ・・・      （１）
【００２７】
（２）上記（１）の管材の引抜加工用プラグは、さらに、前記第１テーパ部のテーパ角θ１が１０〜１８ｄｅｇであり、第１テーパ部の軸方向長さＬ１および第２テーパ部の軸方向長さＬ２とした場合に、それぞれの関係が下記（２）式および（３）式を満足することを特徴とする。
Ｌ１≧５ｍｍ                ・・・        （２）
Ｌ１＋Ｌ２≦２０ｍｍ        ・・・        （３）
【００２８】
（３）所定のベアリング部内径を有するダイスと、上記（１）または（２）のいずれかに記載の引抜加工用プラグとを用いて、管材を縮径および減肉加工することを特徴とする管材の引抜加工方法である。
【００２９】
本発明の引抜加工用プラグは、管材が厚肉である場合に最適であるが、本発明における厚肉とは、外径Ｄに対する肉厚Ｔの比（Ｔ／Ｄ）が２０％以上であることをいう。
【発明の効果】
【００３０】
本発明の管材の引抜加工用プラグによれば、厚肉の素管を用いて冷間引抜加工する場合であっても、プラグ破損やビビリ欠陥の発生、さらに寸法精度の低下を有効に防止し、工具寿命の延長を図ることができる。このプラグを用いた引抜加工方法では、引抜性能に優れ、プラグに起因する製品不良を減少し、加工管の製品歩留まりを向上させることができる。
【発明を実施するための最良の形態】
【００３１】
本発明の管材の引抜加工用プラグは、プラグの先端から順にストレート部、第１テ-パ部および第２テ-パ部で連続的に形成された外面を有し、前記ストレート部の外面は円柱面状であり、前記第１テ-パ部にはその径がストレート部から第２テ-パ部に向かって大きくなるようにテ-パ角θ１が付与され、前記第２テ-パ部にはその径が前記第２テ-パ部から後端に向かって大きくなるようにテ-パ角θ２が形成され、テーパ角θ１とθ２がθ１＞θ２＞０（ゼロ）の関係を満足することを特徴とする。
【００３２】
図５は、本発明の引抜加工用プラグの形状およびこれを用いて引抜加工する場合の変形挙動を説明する図である。前記図４に示すように、厚肉の素管をＳＦプラグを用いて引抜加工する場合には、引抜加工の初期において、素管がダイスのアプローチ部で縮径変形し増肉変形をするため、増肉した素管の内面がプラグのテーパ部後端と当接するようになる。
【００３３】
このような素管の内面とプラグのテーパ部後端との当接を防止するため、本発明の引抜加工用プラグ３は、円柱面状のストレート部３ｓから引抜方向と逆方向へ向けてテーパ角θ１を有する円錐面状の第１テーパ部３ｔ１と、さらにテーパ角θ２を有する円錐面状の第２テーパ部３ｔ２とを連設する。
【００３４】
そして、本発明の引抜加工用プラグ３は、第１テーパ部３ｔ１および第２テーパ部３ｔ２のテーパ角の関係をθ１＞θ２＞０（ゼロ）としているため、素管６の内面がプラグのテーパ部３ｔを外れて当接することを防止できるとともに、当接した素管内面をテーパ部３ｔの形状に沿って逃がすことができる。
【００３５】
以下の説明において、必要に応じて、本発明の引抜加工用プラグを、単に「２段テーパプラグ」ということがある。
【００３６】
具体的には、図５に示す変形挙動から分かるように、引抜加工の初期において、素管６がダイス４のアプローチ部４ａで縮径され増肉変形したとしても、増肉した素管６の内面が２段テーパプラグ３の第１テーパ部３ｔ１または第２テーパ部３ｔ２のいずれかと当接するようになる。その後の引抜加工においても、素管６は、ダイス４のアプローチ部４ａと２段テーパプラグ３のテーパ部３ｔの形状に沿って変形し、ダイス４のダイスベアリング部４ｂと２段テーパプラグ３のストレート部３ｓとの間へ導かれ、縮径および減肉加工される。
【００３７】
本発明の引抜加工用プラグは、ストレート部３ｓからテーパ角θ１を有する第１テーパ部３ｔ１と、テーパ角θ２を有する第２テーパ部３ｔ２とを連設し、素管６が増肉変形した場合でも、素管６の内面が第１テーパ部３ｔ１または第２テーパ部３ｔ２のいずれかに当接するようにしている。
【００３８】
そして、第１テーパ部３ｔ１および第２テーパ部３ｔ２のテーパ角の関係をθ１＞θ２＞０（ゼロ）とすることにより、素管の内面が第１テーパ部３ｔ１または第２テーパ部３ｔ２に当接した場合に、当接部を２段テーパプラグ３のテーパ部３ｔの形状に沿って逃がし、素管６の変形を継続することができる。
【００３９】
本発明の引抜加工用プラグは、第１テーパ部のテーパ角θ１を１０〜１８ｄｅｇにするのが、引抜加工の過程でフローティング状態を確保するために望ましい。第１テーパ部は、本質的にプラグに作用する引抜方向と逆方向への押し戻し力を受けることから、テーパ角θ１が１０ｄｅｇ未満ではフローティングに必要な引抜方向と逆方向に作用する押戻し力が十分得られないため、プラグが引き込まれ易くなりフローティングを維持できない。一方、テーパ角θ１が１８ｄｅｇを超えるようになると、素管の内面がテーパ部の後端に当接し、プラグの破損を招くことになる。
【００４０】
本発明の引抜加工用プラグは、第１テーパ部の軸方向長さＬ１を５ｍｍ以上にするのが望ましい。引抜加工の過程でフローティング状態を確保するためであり、軸方向長さＬ１が５ｍｍ未満であると、フローティングに必要な引抜方向と逆方向に作用する押戻し力が十分得られないため、プラグが引き込まれ易くなる。
【００４１】
本発明の引抜加工用プラグは、第１テーパ部の軸方向長さＬ１および第２テーパ部の軸方向長さＬ２の全長さを２０ｍｍ以下にするのが望ましい。プラグ破損を防止するためであり、プラグのテーパ部の軸方向長さＬ１、Ｌ２の全長さが２０ｍｍを超えると、引抜加工の過程でプラグが破損し易くなる。
【００４２】
本発明の引抜加工方法は、所定のベアリング部内径を有するダイスと、上述した引抜加工用プラグとを用いて、被加工管材に縮径および減肉加工を施す方法である。厚肉サイズの被加工管材を用いて引抜加工する場合であっても、プラグ破損やビビリ欠陥の発生を有効に防止でき、工具寿命の延長を図ることができるとともに、プラグに起因する製品不良を減少し、製品歩留まりを向上させることができる。
以下、本発明の効果を実施例に基づいて、具体的に説明する。
【実施例】
【００４３】
供試素管として、鋼種が機械構造用炭素鋼管であるＪＩＳ Ｇ４０５１で規定するＳ４５Ｃ（０．４４Ｃ−０．７５Ｍｎ−０．１５Ｃｒ−０．１Ｔｉ鋼材）からなる管材を準備し、各種のプラグを用いて引抜加工を行い、このときの加工状況を評価した。引抜加工は、準備した素管寸法に応じて、表１に示す５種の冷間加工スケジュールとした（Ｓｃｈ．１〜５）。
【００４４】
表１に示す断面減少率Ｒｄ（％）は、下記（４）式により算出される。
Ｒｄ＝｛（Ｄ0−Ｄ1）／Ｄ0｝×１００（％）    ・・・    （４）
ただし、Ｄ0：加工前断面積（ｍｍ2）  Ｄ1：加工後断面積（ｍｍ2）
【００４５】
【表１】
0004259603.tif 000002
【００４６】
引抜加工に使用したプラグは、前記図３に示す円筒具ラグ、前記図４に示すＳＦプラグ、および前記図５に示す２段テーパプラグとした。同時に使用したダイスは、そのアプローチ部のテーパ面角αを２０ｄｅｇとした。使用したプラグの寸法および引抜加工時の評価結果を表２に示す。
【００４７】
表２中における評価結果は、×は引抜加工ができなかった場合を示し、○は引抜加工ができた場合を示し、さらに◎は引抜加工が安定してできた場合を示している。
【００４８】
【表２】
0004259603.tif 000003
【００４９】
円筒プラグを使用した引抜加工では、いずれも不安定な引抜加工であったが、特に、厚肉素管になるとビビリ欠陥の発生が顕著となり安定して加工を行うことができなかった（試験Ｎｏ．２、３）。
【００５０】
ＳＦプラグを使用した引抜加工では、通常のＴ／Ｄの素管を用いる場合に引抜加工を行うことができるが（試験Ｎｏ．４）、厚肉素管になるとプラグ破損が発生し引抜加工を行うことができなかった（試験Ｎｏ．５、６）。
【００５１】
本発明の２段テーパプラグを使用した引抜加工では、いずれも安定した引抜加工を行うことができた（試験Ｎｏ．７〜１３）。特に、Ｌ１およびＬ２が望ましい範囲に該当する場合には、優れた加工特性を発揮することができた（試験Ｎｏ．９、１２、１３）。
【産業上の利用可能性】
【００５２】
本発明の管材の引抜加工用プラグによれば、厚肉の素管を用いて冷間引抜加工する場合であっても、プラグ破損やビビリ欠陥の発生、さらに寸法精度の低下を有効に防止し、工具寿命の延長を図ることができる。このプラグを用いた引抜加工方法では、引抜性能に優れ、プラグに起因する製品不良を減少し、加工管の製品歩留まりを向上させることができることから、機械構造用炭素鋼管の製造方法として広く適用できる。
【図面の簡単な説明】
【００５３】
【図１】使用するプラグが異なる２種類の引抜加工を説明する図であり、（ａ）は外径が一定の円柱面状で構成される円筒プラグ１を用いる引抜加工を、（ｂ）はテーパプラグ２を用いる引抜加工を示している。
【図２】管材の引抜加工に用いられるダイス形状を説明する図である。
【図３】厚肉の素管を円筒プラグを用いて引抜加工する場合の変形挙動を説明する図である。
【図４】厚肉の素管をＳＦプラグを用いて引抜加工する場合の変形挙動の一例を説明する図である。
【図５】本発明の引抜加工用プラグの形状およびこれを用いて引抜加工する場合の変形挙動を説明する図である。
【符号の説明】
【００５４】
１：円筒プラグ、  ２：ＳＦプラグ、テーパプラグ
３：本発明の引抜加工用プラグ、２段テーパプラグ
４：ダイス、  ５：支持マンドレル
６：素管、  ７：加工管
【要約】
【課題】厚肉（ｔ／Ｄが２０％以上）の素管を用いて冷間引抜加工する場合であっても、プラグ破損やビビリ欠陥の発生がない、最適な引抜加工用プラグを提供する。
【解決手段】管材の内面に挿入する引抜加工用プラグであって、プラグの先端から順にストレート部、第１テ-パ部および第２テ-パ部で連続的に形成された外面を有し、前記ストレート部の外面は円柱面状であり、前記第１テ-パ部にはその径がストレート部から第２テ-パ部に向かって大きくなるようにテ-パ角θ１が付与され、前記第２テ-パ部にはその径が前記第２テ-パ部から後端に向かって大きくなるようにテ-パ角θ２が形成され、テーパ角θ１とθ２がθ１＞θ２＞０（ゼロ）の関係を満足することを特徴とする管材の引抜加工用プラグである。さらに、それを用いる引抜加工方法である。
【選択図】図５【図１】
0004259603.tif 000004
【図２】
0004259603.tif 000005
【図３】
0004259603.tif 000006
【図４】
0004259603.tif 000007
【図５】
0004259603.tif 000008